НОВЫЕ КОМПОЗИЦИИ ОКСИДА ЦИРКОНИЯ И ОКСИДА ЦЕРИЯ

1. Композиция в виде твердого раствора, которая сохраняет фазовую устойчивость при 1150°С в течение 36 ч и при 1200°С в течение 4 ч, причем композиция включает
- оксиды циркония и церия с обогащением оксидом циркония,
- стабилизатор в количестве от 10 до 30 мас.%, причем стабилизатор выбран из оксида эрбия, оксида гадолиния, оксида диспрозия или оксида иттрия, и
- необязательно одну или более легирующих примесей,
2
где композиции показывает термическую устойчивость на удельной поверхности, составляющей по меньшей мере 15 м/г, после обработки при 1100°С в течение 4 ч.
2. Композиция по п.1, в которой стабилизатор выбран из оксида эрбия, оксида гадолиния или оксида диспрозия.
3. Композиция по п.1 или 2, в которой стабилизатор выбран из оксида гадолиния или оксида диспрозия.
4. Композиция по п.1 или 2, содержащая по меньшей мере одну легирующую примесь.
5. Композиция по п.1 или 2, содержащая легирующую примесь в количестве вплоть до 8 мас.%.
2
6. Композиция по п.1 или 2, содержащая от 45 до 65 мас.% ZrO.
2
7. Композиция по п.1 или 2, содержащая от 10 до 30 мас.% CeO.
8. Композиция по п.1 или 2, в которой стабилизатор и общее количество легирующей примеси, если они присутствуют, находятся в массовом соотношении от 1,5:1 до 5:1.
9. Композиция по п.1 при том условии, что если оксид иттрия присутствует в качестве стабилизатора, то легирующая примесь является иной, чем оксид лантана.
2
2
10. Композиция по п.1, содержащая от 45 до 65 мас.% ZrO, от 10 до 30 мас.% СеО и стабилизатор, выбранный из оксида эрбия, оксида гадолиния или оксида диспрозия.
11. Композиция по п.10, содержащая по меньшей мере одну легирующую примесь в количестве вплоть до 8 мас.%.
2
2
12. Композиция по п.1, содержащая от 45 до 65 мас.% ZrO, от 10 до 30 мас.% СеО и стабилизатор, выбранный из оксида эрбия, оксида гадолиния или оксида диспрозия, по меньшей мере одну легирующую примесь в количестве вплоть до 8 мас.%, в которой стабилизатор и общее количество легирующей примеси, если они присутствуют, находятся в массовом соотношении от 1,5:1 до 5:1.
13. Применение композиции по любому из предыдущих пунктов в качестве компонента системы обработки выхлопного газа.
14. Способ получения композиции в виде твердого раствора, содержащего оксиды циркония и церия и необязательно содержащего дополнительно оксид(ы) редкоземельных металлов, включающий
(a) приготовление водного раствора соли цирконила, соли церия и, необязательно, дополнительно соли(ей) редкоземельных металлов в желаемом стехиометрическом соотношении конечного продукта;
2
2
(b) обработку водного раствора (а) при помощи НО;
(c) обработку раствора, полученного на стадии (b), аммиаком и регулирование рН≥7,0;
(d) обработку раствора, полученного на стадии (с), добавкой,
(e) выделение образовавшегося осадка и
(f) обжиг осадка, полученного на стадии (е), необязательно после сушки.
15. Композиция по любому из пп.1-12, которую можно получить способом, заявленным в п.14.